КОМПОЗИЦИЯ ПОКРЫТИЯ C ВЫСОКОЙ ИЗЛУЧАТЕЛЬНОЙ СПОСОБНОСТЬЮ И ПОКРЫТАЯ ЕЙ ПОДЛОЖКА

1. Композиция теплоизлучающего покрытия, содержащая:
a) агент увеличения излучательной способности в количестве от 30 до 65 мас.% по общей массе композиции теплоизлучающего покрытия;
b) наполнитель, выбираемый из группы, состоящей из оксидов алюминия, кремния, магния, кальция, бора, а также смесей двух или более из них, в количестве от 10 до 35 мас.%, предпочтительно от 15 до 35 мас.% по общей массе композиции теплоизлучающего покрытия; и
c) связующее вещество в количестве от 12 до 52 мас.% по общей массе композиции теплоизлучающего покрытия;
в которой агент увеличения излучательной способности содержит оксид кобальта в количестве от 10 до 25 мас.%, предпочтительно от 12 до 25 мас.% по общей массе композиции теплоизлучающего покрытия, и дополнительно содержит оксид хрома и оксид титана.
2. Композиция теплоизлучающего покрытия по п. 1, содержащая оксид хрома в количестве от 5 до 10 мас.%, предпочтительно от 5 до 8 мас.%, и/или диоксид титана в количестве от 13 до 30 мас.%, предпочтительно от 13 до 20 мас.% по общей массе композиции теплоизлучающего покрытия.
3. Композиция теплоизлучающего покрытия по п. 1 или 2, в которой наполнитель содержит глинозем, предпочтительно в количестве от 10 до 30 мас.%, предпочтительно от 15 до 30 мас.% по общей массе композиции теплоизлучающего покрытия, и/или кремнезем в количестве от 3 до 18 мас.%, предпочтительно от 3 до 4 мас.% по общей массе композиции теплоизлучающего покрытия.
4. Композиция теплоизлучающего покрытия по любому из предшествующих пп., в которой связующее вещество выбирается из фосфорной кислоты, фосфатной соли или их смеси.
5. Способ получения покрытия с высоким коэффициентом излучения на подложке, содержащий стадии
a) обеспечения подложки;
b) нанесения композиции теплоизлучающего покрытия по любому из предшествующих пп. по меньшей мере на одну поверхность подложки; и
c) термообработки композиции теплоизлучающего покрытия, нанесенной на подложку.
6. Способ по п. 5, в котором подложка выбирается от огнеупорного кирпича и пластичного огнеупора.
7. Способ по п. 5 или 6, в котором термообработка выполняется при температуре от 500 до 1700°C в течение от 1 до 5 час.
8. Способ по любому из пп. 5-7, в котором покрытие наносится с помощью распыления, кисти, погружения или их комбинаций.
9. Способ по п. 8, в котором нанесение покрытия распылением осуществляется с помощью распыления воздухом.
10. Покрытая подложка, полученная способом по любому из пп. 5-9.